Two-component block copolymersA two-component block copolymer prepared from conjugated dienes and monovinylaromatic monomers in a batch organolithium initiated polymerization is disclosed which exhibits advantageous properties in the production of crosslinked microcellular rubber compounds and pressure sensitive hot melt adhesives. The two-component block copolymer is coupled with a coupling agent moiety that links the internal monovinyl aromatic blocks. The uncoupled low molecular weight fraction has a higher content of monovinylaromatic repeat units than the coupled high molecular weight fraction. Crosslinked microcellular rubber articles prepared from the two-component block copolymer have lower viscosity, smaller or more homogeneous cell size, higher softness, and higher resilience than crosslinked microcellular rubber articles prepared from block copolymers of the prior art. Rubber compounding of formulations containing two-component block copolymers is carried out at slightly lower torque and lower temperature than prior art block copolymers. Pressure sensitive hot melt adhesives formulated with two-component block copolymers are well suited for labels, having higher tack and higher softening temperature than adhesives made from prior art block copolymers.A two-component block copolymer comprising c and u, whereinc comprises the following steps:[d-(d/a)-a1]n-x；[b-(b/a)-a1]n-x；[(b/a)-a1]n-x; or[b-a1]n-x, or a mixture of the foregoing, and whereinu includes:d-(d/a)-a2or d- (d/a) -a2and d- (d/a) -a1；b-(b/a)-a2or b- (b/a) -a2and b- (b/a) -a1；(b/a)-a2or (b/a) -a2and (b/a) -a1(ii) a orb-a2or b-a2and b-a1or mixtures of the foregoing, whereinb is a polymer block made only of conjugated diene monomers, wherein(b/a) is a random polymer block made from at least one conjugated diene monomer and at least one monovinyl aromatic monomer, whereind is a polymer block made from at least one conjugated diene monomer and at least one monovinyl aromatic monomer, wherein the conjugated diene repeat units have a higher molar content than the monovinyl aromatic repeat units along the entire polymer block length, wherein(d/a) is a polymer block made from at least one conjugated diene monomer and at least one monovinylaromatic monomer, wherein1or a2the opposite end of the polymer block is composed primarily of conjugated diene repeat units, wherein the composition of the polymer block gradually changes along the length of the block until it becomes at a1or a2adjacent ends consist essentially of monovinylaromatic repeat units whereina1and a2is a polymer block made only of monovinylaromatic monomers, wherein polymer block a2having a molecular weight greater than that of the polymer block a1molecular weight of (b), whereinx is the residue of a coupling agent, and whereinn is an integer having a value of 2 to 30;and wherein:the molecular weight distribution of the bicomponent block copolymer exhibits at least two partially or fully distinguishable peaks; andblock copolymer c constitutes the portion of the molecular weight distribution having the highest molecular weight peak, while block copolymer u constitutes the remainder of the molecular weight distribution; andblock copolymer c comprises from about 20% to about 80% of the molecular weight distribution; andthe total monovinyl aromatic repeat unit content of the bicomponent block copolymer is from about 20 weight percent to about 50 weight percent; andthe content of monovinylaromatic repeat units in block copolymer u is at least 10% by weight higher than the content of monovinylaromatic repeat units in block copolymer c; andthe bicomponent block copolymer optionally further comprises an extender oil.
이중 조성 블록 공중합체배치 유기리튬 개시된 중합에서 공액 디엔 및 모노비닐 방향족 단량체로 제조된 이중 조성 블록 공중합체는 가교결합된 미세발포성 고무 화합물 및 감압 핫멜트 접착제의 제조시 유리한 성능을 나타낸다. 상기 이중 조성 블록 공중합체는 내부 모노비닐 방향족 블록을 연결하는 커플링제와 부분적으로 커플링된다. 이들의 커플링되지 않은 저분자량 분획은 이들의 커플링된 고분자량 분획보다 모노비닐 방향족 반복 단위 함량이 더 크다. 이중 조성 블록 공중합체로부터 제조된 가교결합된 미세발포성 고무 물품은 종래 기술의 블록 공중합체보다 더 낮은 밀도, 더 작고 더 균질한 기포 크기, 더 높은 부드러움 및 더 높은 탄성을 나타낸다. 이중 조성 블록 공중합체를 포함하는 제형의 고무 배합은 종래 기술의 블록 공중합체보다 약간 더 낮은 토크 및 약간 더 낮은 온도에서 진행된다. 이중 조성 블록 공중합체로 제형화된 감압 핫멜트 접착제는 라벨용으로 매우 적합하며, 종래 기술의 블록 공중합체로부터 제조된 것보다 더 높은 점착성과 더 높은 연화 온도를 나타낸다.C 및 U를 포함하는, 이중 조성 블록 공중합체로서,C는 다음을 포함하고: [D-(D/A)-A1]n-X; [B-(B/A)-A1]n-X; [(B/A)-A1]n-X; 또는 [B-A1]n-X, 또는 전술한 것의 혼합물, U는 다음을 포함하고: D-(D/A)-A2 또는 D-(D/A)-A2 및 D-(D/A)-A1; B-(B/A)-A2 또는 B-(B/A)-A2 및 B-(B/A)-A1; (B/A)-A2 또는 (B/A)-A2 및 (B/A)-A1; 또는 B-A2 또는 B-A2 및 B-A1, 또는 전술한 것의 혼합물, 여기서 B는 공액 디엔 단량체만으로 제조된 중합체 블록이고, (B/A)는 적어도 하나의 공액 디엔 단량체 및 적어도 하나의 모노비닐 방향족 단량체로 제조된 랜덤 중합체 블록이고, D는 적어도 하나의 공액 디엔 단량체 및 적어도 하나의 모노비닐 방향족 단량체로부터 제조된 중합체 블록이고, 여기서, 공액 디엔 반복 단위는 상기 전체 중합체 블록 길이를 따라 모노비닐 방향족 반복 단위보다 더 큰 몰량으로 존재하고, (D/A)는 적어도 하나의 공액 디엔 단량체 및 적어도 하나의 모노비닐 방향족 단량체로부터 제조된 중합체 블록이고, 여기서, A1 또는 A2의 반대쪽 상기 중합체 블록의 말단은 주로 공액 디엔 반복 단위로 구성되고, 상기 중합체 블록의 조성은 A1 또는 A2에 인접한 말단에서 실질적으로 모노비닐 방향족 반복 단위로 구성될 때까지 상기 블록의 길이를 따라 점진적으로 변하고, A1 및 A2는 모노비닐 방향족 단량체만으로 제조된 중합체 블록이고, 중합체 블록 A2는 중합체 블록 A1보다 분자량이 더 크고, X는 커플링제의 잔기이고, n은 2 내지 30의 값을 가진 정수이고;여기서: 상기 이중 조성 블록 공중합체의 분자량 분포는 부분적으로 또는 완전히 분할된 적어도 2개의 피크를 나타내고; 블록 공중합체 C는 분자량 분포에서 가장 높은 분자량에서 피크를 갖는 분획을 구성하고, 블록 공중합체 U는 분자량 분포의 나머지를 구성하고; 블록 공중합체 C는 상기 분자량 분포의 약 20 내지 약 80%를 차지하고; 상기 이중 조성 블록 공중합체의 총 모노비닐 방향족 반복 단위 함량은 약 20 내지 약 50 중량%이고; 블록 공중합체 U에서 모노비닐 방향족 반복 단위 함량은 블록 공중합체 C에서 모노비닐 방향족 반복 단위 함량보다 적어도 10 중량% 더 높고; 임의로, 상기 이중 조성 블록 공중합체는 증량제 오일을 추가로 포함하는, 이중 조성 블록 공중합체.